"下記式1式中、R1はポリカルボニル化合物の残基、R2aおよびR2bは同一又は異なって水素原子又は置換基、R3~R5は同一又は異なって水素原子又は置換基、R6は置換基を示し、R3又はR4とR6とは互いに結合して環を形成していてもよい。で表されるユニットを繰り返し単位として有する化合物。R1が直接結合又は二価の炭化水素基である請求項1記載の化合物。R2aおよびR2bが水素原子であり、R3~R5が水素原子又は炭化水素基である請求項1又は2記載の化合物。繰り返し単位として、R6が非重合性置換基であるユニット1a、およびR6が重合性置換基であるユニット1bから選択された少なくとも1種のユニットを有する請求項1~3のいずれかに記載の化合物。非重合性置換基が飽和脂肪族炭化水素基であり、重合性置換基が不飽和脂肪族炭化水素基、又は重合性基を有する炭化水素基である請求項4記載の化合物。R1が直接結合、アルキレン基又はアリーレン基であり、R2aおよびR2bが水素原子であり、R3~R5が同一又は異なって水素原子又はアルキル基であり、非重合性置換基がアルキル基、アルコキシアルキル基、アルコキシポリアルコキシアルキル基又はシクロアルキル基であり、重合性置換基がアルケニル基、又はメタアクリロイルオキシ基を有するアルキル基である請求項4又は5記載の化合物。R1が、1,2-フェニレン基又は1,3-フェニレン基である請求項1~6のいずれかに記載の化合物。R6が重合性置換基であるユニット1bを少なくとも有する請求項1~7のいずれかに記載の化合物。R6が非重合性置換基であるユニット1aと、R6が重合性置換基であるユニット1bとを有する請求項1~8のいずれかに記載の化合物。ユニット1aとユニット1bとの割合モル比が、前者/後者=99/1~40/60である請求項9記載の化合物。重量平均分子量が800以上である請求項1~10のいずれかに記載の化合物。5重量減少温度が150°C以上である請求項1~11のいずれかに記載の化合物。下記式2式中、R1、R2aおよびR2bは前記と同じ。で表される化合物と、下記式3式中、R3~R6は前記と同じ。で表される化合物とを反応させ、請求項1~12のいずれかに記載の化合物を製造する方法。アルミニウム系触媒及び/又はスズ系触媒の存在下で反応させる請求項13記載の製造方法。エーテル系溶媒中、-30°C~50°Cの温度で反応させる請求項13又は14記載の製造方法。本発明の目的は、環状構造環状アセタール構造を有する新規な環状アセタール化合物多量体化合物を提供することにある。本発明の他の目的は、接着性例えば、熱接着性を有する環状アセタール化合物を提供することにある。本発明のさらに他の目的は、上記のような新規な環状アセタール化合物を効率よく製造する方法を提供することにある。前記のように、従来より公知の環状アセタール化合物は、カルボニル化合物とジオール化合物などとを反応させて得られる低分子化合物であった。このような状況の中、前記課題を達成するため鋭意検討した結果、ポリカルボニル化合物例えば、ジアルデヒド化合物とビニルエーテル系化合物との反応などにより、意外にも、特定の環状アセタール構造を繰り返し単位とする多量体化合物オリゴマー乃至ポリマーが得られること、このような多量体化合物は接着性例えば、ホットメルト接着性又は熱接着性を有する材料であることを見出し、本発明を完成した。すなわち、本発明の化合物多量体化合物は、下記式1式中、R1はポリカルボニル化合物の残基、R2aおよびR2bは同一又は異なって水素原子又は置換基、R3~R5は同一又は異なって水素原子又は置換基、R6は置換基を示し、R3又はR4とR6とは互いに結合して環を形成していてもよい。で表されるユニットを繰り返し単位として有する化合物である。上記式1において、R1は、直接結合又は二価の炭化水素基であってもよく、R2aおよびR2bは水素原子であってもよく、R3~R5は水素原子又は炭化水素基であってもよい。また、前記多量体化合物は、繰り返し単位として、式1において、R6が非重合性置換基例えば、飽和脂肪族炭化水素基などの非重合性炭化水素基であるユニット1aすなわち、下記式1aで表されるユニット、およびR6が重合性置換基例えば、不飽和脂肪族炭化水素基、又は重合性基を有する炭化水素基などの重合性を有する炭化水素基であるユニット1bすなわち、下記式1bで表されるユニットから選択された少なくとも1種のユニットを有していてもよい。式中、R6aは非重合性置換基、R6bは重合性置換基を示し、R1、R2a、R2b、R3、R4およびR5は前記と同じ。代表的な多量体化合物には、前記式1において、R1が直接結合、二価の飽和脂肪族炭化水素基例えば、アルキレン基又は二価の芳香族炭化水素基例えば、アリーレン基であり、R2aおよびR2bが水素原子であり、R3~R5が同一又は異なって水素原子又は飽和脂肪族炭化水素基例えば、メチル基などのアルキル基であり、前記ユニット1aにおいて非重合性置換基が飽和脂肪族炭化水素基例えば、アルキル基、アルコキシアルキル基、アルコキシポリアルコキシアルキル基又はシクロアルキル基であり、前記ユニット1bにおいて前記重合性置換基が不飽和脂肪族炭化水素基例えば、アルケニル基又は重合性基を有する炭化水素基[例えば、メタアクリロイルオキシ基を有する炭化水素基アルキル基など]である化合物が含まれる。前記式1において、R1は、1,2-フェニレン基又は1,3-フェニレン基などの非対称のアリーレン基であってもよい。前記多量体化合物は、R6が非重合性置換基であるユニット1aを少なくとも有し、前記非重合性置換基が、第2級又は第3級飽和脂肪族炭化水素基例えば、第2級又は第3級アルキル基、シクロアルキル基などであってもよい。また、前記多量体化合物は、R6が重合性置換基であるユニット1bを少なくとも有していてもよく、特に、R6が非重合性置換基であるユニット1aと、R6が重合性置換基であるユニット1bとを有してもよい。このようなユニット1aおよびユニット1bを有する多量体化合物において、ユニット1aとユニット1bとの割合モル比は、例えば、前者/後者=99/1~40/60程度であってもよい。前記多量体化合物の重量平均分子量は、例えば、800以上であってもよい。また、前記多量体化合物は、耐熱性に優れ、例えば、5重量減少温度示差熱熱重量同時測定において5重量が重量減少又は分解する温度が150°C以上の化合物であってもよい。本発明には、下記式2式中、R1、R2aおよびR2bは前記と同じ。で表される化合物と、下記式3式中、R3~R6は前記と同じ。で表される化合物とを反応させ、前記多量体化合物を製造する方法も含まれる。この製造方法では、通常、触媒特に、アルミニウム系触媒及び/又はスズ系触媒の存在下で反応させてもよい。また、前記製造方法では、エーテル系溶媒例えば、テトラヒドロフランなどの環状エーテル中で反応させてもよく、-30°C~50°C程度の温度で反応させてもよい。本発明の新規な化合物多量体化合物は、環状構造環状アセタール構造を有している。しかも、このような本発明の化合物は、接着性例えば、熱接着性を有している。また、本発明では、上記のような新規な環状アセタール化合物を効率よく製造する方法を提供できる。[式1で表されるユニット]本発明の化合物は、下記式1式中、R1はポリカルボニル化合物の残基、R2aおよびR2bは同一又は異なって水素原子又は置換基、R3~R5は同一又は異なって水素原子又は置換基、R6は置換基を示し、R3又はR4とR6とは互いに結合して環を形成していてもよい。で表されるユニットを繰り返し単位として有する化合物多量体化合物である。このような多量体化合物は、上記のような環状アセタール骨格を有しており、後述するように、通常、ポリカルボニル化合物少なくとも2つのカルボニル基を有する化合物と、ビニルエーテル系化合物とを反応させることにより得られる環状アセタール化合物多量体化合物である。上記式1の基R1としては、ポリカルボニル化合物又はポリアシル化合物又は2つ以上のアシル基を有する化合物の残基[詳細には、ポリカルボニル化合物から2つのアシル基例えば、ホルミル基を除いた基二価基]であれば特に限定されず、例えば、直接結合-、脂肪族炭化水素基[又は二価の脂肪族炭化水素基、例えば、アルキレン基例えば、メチレン基、エチレン基、トリメチレン基、プロピレン基、テトラメチレン基、ペンタメチレン基、ヘキサメチレン基などのC1-12アルキレン基、好ましくはC2-10アルキレン基、さらに好ましくはC2-6アルキレン基など、シクロアルキレン基例えば、シクロへキシレン基などのC5-8シクロアルキレン基などなどの飽和脂肪族炭化水素基]、芳香族炭化水素基[又は二価の芳香族炭化水素基、例えば、アリーレン基例えば、フェニレン基o,m又はp-フェニレン基、メチルフェニレン基、ジメチルフェニレン基、ナフチレン基などのC6-14アリーレン基、好ましくはC6-12アリーレン基、さらに好ましくはC6-10アリーレン基などなど]などの炭化水素基二価の炭化水素基が挙げられる。このような炭化水素基は、置換基を有していてもよい。置換基としては、例えば、酸素原子含有基{例えば、ヒドロキシル基、アルコキシ基例えば、メトキシ基、エトキシ基、プロポキシ基などのC1-10アルコキシ基、好ましくはC1-6アルコキシ基、さらに好ましくはC1-4アルコキシ基;ベンジルオキシ基、フェネチルオキシ基などのアラルキルオキシ基例えば、C6-10アリールC1-4アルコキシ基など、カルボキシル基、アシル基[例えば、アルカノイル基例えば、ホルミル基、アセチル基、n-プロパノイル基などのC1-10アルカノイル基、好ましくはC2-6アルカノイル基など、アロイル基例えば、ベンゾイル基などのC7-11アロイル基などなど]、アルコキシカルボニル基例えば、メトキシカルボニル基などのC1-4アルコキシ-カルボニル基などなど}、窒素原子含有基[例えば、ニトロ基、シアノ基、アミノ基、置換アミノ基例えば、N,N-ジメチルアミノ基などのモノ又はジアルキルアミノ基などなど]、ハロゲン原子フッ素原子、塩素原子、臭素原子、ヨウ素原子などなどが挙げられる。基R1炭化水素基は、単独で又は2種以上組み合わせて置換基を有していてもよい。炭化水素基が置換基を有する場合、置換基の数は、例えば、1~8個、好ましくは1~5個、さらに好ましくは1~3個程度であってもよい。なお、本発明において、環状アセタール構造は、通常、後述するように、ポリカルボニル化合物のアシル基とビニルエーテル系化合物のビニル基部分とで形成される。そのため、基R1が置換基としてアシル基例えば、ホルミル基を有する場合すなわち、ポリカルボニル化合物が3以上例えば、3~6、好ましくは3~4程度のアシル基を有する場合、本発明の多量体化合物は、アシル基を単に置換基として有していてもよく、この置換基としてのアシル基を介してさらに式1で表されるユニットが結合した化合物であってもよい。このような場合、本発明の多量体化合物は、分岐鎖状ないし分岐網目状構造を形成する場合がある。代表的な基R1には、アルキレン基例えば、C2-5アルキレン基、アリーレン基例えば、C6-10アリーレン基などなどの炭化水素基二価の炭化水素基が含まれる。好ましい基R1は、アリーレン基であり、アリーレン基の中でも、1,2-フェニレン基o-フェニレン基、1,3-フェニレン基m-フェニレン基などの非対称のアリーレン基が好ましい。理由は定かではないが、対称のアリーレン基1,4-フェニレン基などに比べて、非対称のアリーレン基を有するポリカルボニル化合物を用いると、本発明の化合物を効率よく環状アセタール化や高分子量化させやすい場合がある。前記式1の基R2aおよびR2bなお、これらをまとめて単にR2という場合があるは、通常、ポリカルボニル化合物のアシル基に対応する。そのため、ポリカルボニル化合物のアシル基がホルミル基アルデヒド基である場合、R2a又はR2bは水素原子となり、ポリカルボニル化合物のアシル基がホルミル基以外のアシル基ケトン基である場合、R2a又はR2bは、アシル基に対応する基アシル基又はケトン基からカルボニル基を除いた基となる。このような基R2aおよびR2bで表される置換基としては、例えば、炭化水素基{例えば、脂肪族炭化水素基[例えば、アルキル基例えば、メチル基、エチル基、n-プロピル基、イソプロピル基、n-ブチル基、イソブチル基、t-ブチル基、ペンチル基、ヘキシル基、オクチル基、2-エチルヘキシル基、ノニル基、デシル基、ウンデシル基、ドデシル基、オクタデシル基などのC1-20アルキル基、好ましくはC1-10アルキル基、さらに好ましくはC1-8アルキル基など、シクロアルキル基例えば、シクロペンチル基、シクロへキシル基などのC5-10シクロアルキル基、好ましくはC5-8シクロアルキル基など、アラルキル基例えば、ベンジル基、フェネチル基などのC6-10アリール-C1-4アルキル基などなどの飽和脂肪族炭化水素基;アルケニル基例えば、ビニル基、1-プロペニル基、アリル基、1-ブテニル基、2-ブテニル基、3-ブテニル基などのC2-20アルケニル基、好ましくはC2-10アルケニル基、さらに好ましくはC2-6アルケニル基、アルカジエニル基例えば、2,7-オクタジエニル基などのC4-10アルカジエニル基、アリール-アルケニル基例えば、1-フェニルビニル基、1-フェネチル-3-ブテニル基などのアリール-C2-10アルケニル基、好ましくはC6-10アリール-C2-6アルケニル基などなどの不飽和脂肪族炭化水素基]、芳香族炭化水素基[例えば、アリール基例えば、フェニル基などのC6-10アリール基などなど]など}などが挙げられる。このような基R2aおよびR2b又は炭化水素基は、置換基を有していてもよい。置換基としては、前記R1の項で例示の置換基と同様の置換基が挙げられる。置換基の数も前記R1と同様の範囲から選択できる。具体的な置換基を有する炭化水素基としては、ハロゲン原子を有する置換基[例えば、ハロアルキル基例えば、ヨードメチル基、トリクロロメチル基、クロロペンチル基などのハロC1-20アルキル基、好ましくはハロC1-10アルキル基、さらに好ましくはハロC1-6アルキル基などのハロゲン原子が置換した炭化水素基]、アルコキシ基を有する置換基[例えば、アルコキシアルキル基例えば、2-メトキシプロピル基、2-エトキシプロピル基、2-イソプロポキシプロピル基などのC1-10アルコキシC1-10アルキル基、好ましくはC1-6アルコキシC1-6アルキル基、さらに好ましくはC1-4アルコキシC1-4アルキル基、アラルキルオキシアルキル基例えば、ベンジルオキシエチル基、ベンジルオキシプロピル基などのC6-10アリールC1-4アルコキシC1-10アルキル基などのアルコキシ基が置換した炭化水素基]、ニトロ基を有する置換基[例えば、ニトロアリール基例えば、ニトロフェニル基などのニトロC6-10アリール基などのニトロ基を有する炭化水素基]などが挙げられる。代表的な基R2aおよびR2bには、水素原子、炭化水素基アルキル基などなどが挙げられる。好ましい基R2aおよびR2bは、水素原子である。前記式1の基R3~R5において、置換基としては、例えば、炭化水素基{例えば、脂肪族炭化水素基[例えば、アルキル基例えば、メチル基、エチル基、プロピル基、イソプロピル基などのC1-10アルキル基など、シクロアルキル基例えば、シクロへキシル基などのC5-8シクロアルキル基など、アラルキル基例えば、ベンジル基などのC6-10アリール-C1-4アルキル基などなどの飽和脂肪族炭化水素基;アルケニル基例えば、ビニル基、プロペニル基などのC1-10アルケニル基などの不飽和脂肪族炭化水素基]、芳香族炭化水素基[例えば、アリール基例えば、フェニル基などのC6-10アリール基などなど]など}、酸素原子含有基[例えば、ヒドロキシル基、カルボキシル基、アシル基ホルミル基、アセチル基などのC1-4アシル基など、アルコキシカルボニル基例えば、メトキシカルボニル基などのC1-4アルコキシ-カルボニル基などなど]、窒素原子含有基[例えば、ニトロ基、シアノ基、アミノ基、置換アミノ基例えば、N,N-ジメチルアミノ基などのモノ又はジアルキルアミノ基などなど]、ハロゲン原子フッ素原子、塩素原子、臭素原子、ヨウ素原子などなどが挙げられる。基R3~R5は、これらの置換基第1の置換基にさらに置換基第2の置換基を有する基であってもよい。例えば、基R3~R5は、酸素原子含有基、窒素原子含有基、ハロゲン原子などが置換した炭化水素基例えば、アルキル基であってもよい。第2の置換基の数は、例えば、1~8個、好ましくは1~6個、さらに好ましくは1~4個程度であってもよい。なお、基R3又はR4と、基R6とは互いに結合して環を形成していてもよい[又は基R3又はR4と基R6とが互いに結合して二価の基例えば、メチレン基、エチレン基、トリメチレン基、テトラメチレン基などのアルキレン基、好ましくはC1-6アルキレン基、さらに好ましくはC2-4アルキレン基]を形成してもよい]。このような環としては、例えば、オキサシクロアルカン環例えば、オキサシクロペンタン環、オキサシクロヘキサン環などのオキサC3-8シクロアルカン環、好ましくはオキサC4-6シクロアルカン環などが挙げられる。このようなオキサシクロアルカン環又は二価の基もまた、第2の置換基を有していてもよい。代表的な基R3~R5としては、水素原子、炭化水素基[例えば、アルキル基メチル基などのなどの飽和脂肪族炭化水素基]などが挙げられる。また、代表的な基R3およびR4には、基R6と互いに結合してオキサシクロアルカン環を形成した環基も含まれる。好ましい基R3~R5は、水素原子又はアルキル基であり、特に、水素原子であるのが好ましい。前記式1の基R6は、後述するように、通常、ビニルエーテル系化合物のエーテル基に結合した基に対応する又はビニルエーテル系化合物からビニルオキシ基を除いた基であある。そのため、前記式1の基R4で表される置換基としては、このようなビニルエーテル系化合物のエーテル基に結合した基として存在する基導入できる基であれば特に限定されず、例えば、炭化水素基{例えば、脂肪族炭化水素基[例えば、アルキル基例えば、メチル基、エチル基、n-プロピル基、イソプロピル基、n-ブチル基、イソブチル基、t-ブチル基、ペンチル基、ヘキシル基、オクチル基、2-エチルヘキシル基、ドデシル基、オクタデシル基などのC1-20アルキル基、好ましくはC1-10アルキル基、さらに好ましくはC1-8アルキル基、特にC2-6アルキル基など、シクロアルキル基例えば、シクロペンチル基、シクロへキシル基などのC5-10シクロアルキル基、好ましくはC5-8シクロアルキル基など、アラルキル基例えば、ベンジル基、フェネチル基などのC6-10アリール-C1-4アルキル基などなどの飽和脂肪族炭化水素基;アルケニル基例えば、ビニル基、1-プロペニル基、アリル基、1-ブテニル基、2-ブテニル基などのC2-20アルケニル基、好ましくはC2-10アルケニル基、さらに好ましくはC2-6アルケニル基、アルカジエニル基例えば、2,7-オクタジエニル基などのC4-10アルカジエニル基、アリール-アルケニル基例えば、1-フェニルビニル基、1-フェネチル-3-ブテニル基などのアリール-C2-10アルケニル基、好ましくはC6-10アリール-C2-6アルケニル基などなどの不飽和脂肪族炭化水素基]、芳香族炭化水素基[例えば、アリール基例えば、フェニル基などのC6-10アリール基などなど]など}、カルボニル基含有基{例えば、アシル基[例えば、アルカノイル基例えば、ホルミル基、アセチル基、n-プロパノイル基、イソプロパノイル基、n-ブタノイル基、イソブタノイル基、ヘキサノイル基、オクタノイル基、ペンタデカノイル基などのC1-20アルカノイル基、好ましくはC1-10アルカノイル基、さらに好ましくはC2-6アルカノイル基など、アロイル基例えば、ベンゾイル基などのC7-11アロイル基などなど]、アルコキシカルボニル基例えば、メトキシカルボニル基などのC1-4アルコキシ-カルボニル基などなど}などが挙げられる。基R6は、これらの置換基第1の置換基に、さらに、置換基第2の置換基[例えば、炭化水素基、アシル基などの上記例示の置換基の他、ヒドロキシル基、アルコキシ基[例えば、メトキシ基、エトキシ基、プロポキシ基などのC1-10アルコキシ基、好ましくはC1-6アルコキシ基、さらに好ましくはC1-4アルコキシ基;ベンジルオキシ基、フェネチルオキシ基などのアラルキルオキシ基例えば、C6-10アリールC1-4アルコキシ基など]、ヒドロキシポリアルコキシ基{例えば、2-2-ヒドロキシエトキシ基、2-[2-2-ヒドロキシエトキシエトキシ]基などのヒドロキシポリC2-6アルコキシ基、好ましくはヒドロキシモノ乃至ヘキサC2-4アルコキシ基、さらに好ましくはヒドロキシモノ乃至テトラC2-3アルコキシ基など}、カルボキシル基、メタアクリロイル基又はメタアクリロイルオキシ基、ニトロ基、シアノ基、アミノ基、置換アミノ基例えば、N,N-ジメチルアミノ基などのモノ又はジアルキルアミノ基など、ハロゲン原子例えば、フッ素原子、塩素原子、臭素原子、ヨウ素原子などなど]を有する基などであってもよい。なお、このような第2の置換基は、適当な連結基例えば、エーテル基、アルキレン基、ポリオキシアルキレン基などを介して第1の置換基に結合又は置換していてもよい。このようなさらに置換基を有する基R6の代表的な例としては、例えば、ハロゲン原子を有する置換基[例えば、ハロアルキル基例えば、2-クロロエチル基などのハロC1-20アルキル基、好ましくはハロC1-10アルキル基、さらに好ましくはハロC1-6アルキル基などのハロゲン原子が置換した炭化水素基]、ヒドロキシル基を有する置換基{例えば、ヒドロキシアルキル基例えば、2-ヒドロキシエチル基、2-ヒドロキシプロピル基、4-ヒドロキシブチル基、ヒドロキシヘキシル基などのヒドロキシC2-20アルキル基、好ましくはヒドロキシC2-10アルキル基、さらに好ましくはヒドロキシC2-4アルキル基、ヒドロキシポリアルコキシアルキル基[例えば、2-2-ヒドロキシエトキシエチル基、2-[2-2-ヒドロキシエトキシエトキシ]エチル基などのヒドロキシポリC2-6アルコキシC2-6アルキル基、好ましくはヒドロキシモノ乃至ヘキサC2-4アルコキシC2-4アルキル基、さらに好ましくはヒドロキシモノ乃至テトラC2-3アルコキシC2-3アルキル基など]などのヒドロキシル基を有する炭化水素基]、アルコキシ基を有する置換基{例えば、アルコキシアルキル基例えば、2-メトキシエチル基などのC1-20アルコキシC2-20アルキル基、好ましくはC1-10アルコキシC2-10アルキル基、さらに好ましくはC1-4アルコキシC2-4アルキル基、アルコキシポリアルコキシアルキル基[例えば、2-2-メトキシエトキシエチル基、2-[2-2-メトキシエトキシエトキシ]エチル基などのC1-20アルコキシポリC2-6アルコキシC2-6アルキル基、好ましくはC1-10アルコキシモノ乃至ヘキサC2-4アルコキシC2-4アルキル基、さらに好ましくはC1-4アルコキシモノ乃至テトラC2-3アルコキシC2-3アルキル基など]などのアルコキシ基を有する炭化水素基アルキル基など]、重合性基例えば、メタアクリロイル基、シンナモイル基などを有する置換基{又は重合性基、例えば、メタアクリロイルオキシアルキル基例えば、2-メタアクリロイルオキシエチル基などのメタアクリロイルオキシC2-20アルキル基、好ましくはメタアクリロイルオキシC2-10アルキル基、さらに好ましくはメタアクリロイルオキシC2-4アルキル基、メタアクリロイルオキシポリアルコキシアルキル基[例えば、2-2-メタアクリロイルオキシエトキシエチル基などのメタアクリロイルオキシポリC2-6アルコキシC2-6アルキル基、好ましくはメタアクリロイルオキシモノ乃至ヘキサC2-4アルコキシC2-4アルキル基、さらに好ましくはメタアクリロイルオキシモノ乃至テトラC2-3アルコキシC2-3アルキル基など]などのメタアクリロイルオキシ基を有する炭化水素基;シンナモイルオキシアルキル基例えば、2-シンナモイルオキシエチル基などのシンナモイルオキシC2-4アルキル基などのシンナモイルオキシ基を有する炭化水素基などの重合性基を有する炭化水素基}などが挙げられる。また、前記のように、基R6は、基R3又はR4と互いに結合して環を形成していてもよい。代表的な基R6としては、炭化水素基重合性であってもよい炭化水素基が挙げられる。好ましい基R6には、飽和脂肪族炭化水素基[例えば、アルキル基例えば、C2-10アルキル基、好ましくはC3-6アルキル基など、ハロアルキル基、ヒドロキシアルキル基、ヒドロキシポリアルコキシアルキル基、アルコキシアルキル基、アルコキシポリアルコキシアルキル基、シクロアルキル基など]などの非重合性炭化水素基が含まれる。これらの中でも、特に、重合反応性の点で、第2級又は第3級炭化水素基酸素原子-O-に結合する炭素原子が第2級又は第3級炭素原子である炭化水素基、例えば、第2級又は第3級アルキル基例えば、イソプロピル基、s-ブチル基、t-ブチル基などの第2又は第3級C3-10アルキル基、好ましくは第2又は第3級C3-6アルキル基、シクロアルキル基例えば、シクロヘキシル基などのC5-10シクロアルキル基、好ましくはC5-8シクロアルキル基などの第2級又は第3級飽和脂肪族炭化水素基が好ましい。そのため、本発明の多量体化合物は、前記式1において、基R6が非重合性炭化水素基特に、第2級又は第3級飽和脂肪族炭化水素基であるユニット非重合性ユニットを少なくとも有していてもよい。また、好ましい基R6には、重合性を有する置換基重合性基も含まれる。前記式1において、基R6が重合性を有する置換基例えば、α,β-エチレン性不飽和結合を有する基であるユニットを有する化合物は、重合性基を利用して、架橋構造を形成できる又は高分子量化できるためか、接着剤などとして用いる場合、被接着体に対して高い接着性を効率よく付与できる。また、環状アセタール構造は、前記のように、通常、ポリカルボニル化合物のアシル基とビニルエーテル系化合物のビニル基部分とで形成されるため、基R6が1-アルケニル基ビニル基などなどである場合、本発明の多量体化合物は、この置換基R6としての1-アルケニル基を介してさらに式1で表されるユニットが結合した化合物となる場合がある。このような場合、本発明の多量体化合物は、分岐鎖状ないし分岐網目状構造を形成する場合があり、重合性基そのものが架橋構造を形成する場合と同様に、高分子量化により接着性を向上できる場合がある。このような観点から、本発明の多量体化合物は、後述するように、前記式1において、基R6が重合性を有する置換基又は重合性基又は重合性置換基、例えば、重合性炭化水素基であるユニット前記式1bで表されるユニットを少なくとも有していてもよい。このような重合性基重合性を有する置換基R6としては、重合性を有する炭化水素基重合性炭化水素基、例えば、不飽和炭化水素基{例えば、不飽和脂肪族炭化水素基[例えば、アルケニル基例えば、ビニル基、アリル基などのC2-10アルケニル基、好ましくはC2-6アルケニル基など、アルカジエニル基、アリール-アルケニル基など]など}、重合性基を有する炭化水素基{例えば、メタアクリロイルオキシアルキル基[例えば、メタアクリロイルオキシC2-10アルキル基、好ましくはメタアクリロイルオキシC2-4アルキル基]、メタアクリロイルオキシポリアルコキシアルキル基[例えば、メタアクリロイルオキシモノ乃至テトラC2-4アルコキシC2-4アルキル基など]などの重合性基メタアクリロイルオキシ基などを有する炭化水素基アルキル基などの脂肪族特に飽和脂肪族炭化水素基}などが挙げられる。これらの中でも、アルケニル基、メタアクリロイルオキシ基を有する炭化水素基特に、アルキル基が好ましく、特にメタアクリロイルオキシ基を有する炭化水素基が好ましい。[多量体化合物]本発明の多量体化合物は、前記式1で表されるユニットを繰り返し単位として有する。このような繰り返し単位は、同一のユニットであってもよく、異なるユニットであってもよい。なお、異なるユニットを有する場合、多量体化合物は、異なるユニット詳細には、式1において基R1~R6の少なくとも1つが異なるユニット同士が結合する形態で1つのポリマー分子中に複数の異なるユニットを有していてもよく、異なるユニットを有する多量体化合物同士の混合物の形態であってもよい。前者の場合、すなわち、異なるユニットを含む共重合体コポリマーである場合、多量体化合物の形態共重合形態は、ランダム共重合体、ブロック共重合体、交互共重合体などのいずれであってもよい。本発明の多量体化合物は、所望の要求性能などに応じて、A前記式1において、基R6が非重合性置換基例えば、非重合性炭化水素基であるユニット非重合性ユニット、ユニット1aということがあるのみからなる1又は2以上の非重合性ユニットのみからなる化合物であってもよく、B前記式1において、基R6が重合性を有する置換基例えば、重合性炭化水素基であるユニット重合性ユニット、ユニット1bということがあるのみからなる1又は2以上の重合性ユニットのみからなる化合物であってもよく、C非重合性ユニット1又は2以上の非重合性ユニットと重合性ユニット1又は2以上の重合性ユニットとを組み合わせて有する化合物であってもよい。特に、接着性などを向上させるためには、本発明の多量体化合物は、重合性ユニット前記式1bで表されるユニットを少なくとも有していてもよくすなわち、上記B又はCの態様であってもよく、より好ましくは接着性と分解性とをバランス良く両立させるという観点から、非重合性ユニット前記式1aで表されるユニットと重合性ユニットとを組み合わせて有していてもよいすなわち、Cの態様であってもよい。また、重合性の観点からは、本発明の多量体化合物は、R6が第2級又は第3級飽和脂肪族炭化水素基第2級又は第3級アルキル基、シクロアルキル基などであるユニットを少なくとも有していてもよい。非重合性ユニット1aと重合性ユニット1bとを組み合わせて有する場合、多量体化合物におけるこれらの割合は、前者/後者モル比=99.9/0.1~10/90例えば、99.5/0.5~20/80程度の範囲から選択でき、例えば、99/1~25/75例えば、98/2~30/70、好ましくは97/3~35/65例えば、95/5~40/60、さらに好ましくは93/7~45/55例えば、90/10~50/50、特に88/12~55/45例えば、85/15~60/40、好ましくは83/17~65/35、さらに好ましくは80/20~70/30程度であってもよく、通常99/1~40/60例えば、95/5~45/55程度であってもよい。また、本発明の多量体化合物の構造は、通常、鎖状構造直鎖状構造であってもよいが、前記式1で表されるユニットを繰り返し単位として有している限り、分岐鎖状構造又は網目状構造であってもよい又は多量体化合物の構造の一部に分岐鎖状構造又は網目状構造を含んでいてもよい。分岐状構造や網目状構造は、前記のように、基R1がさらにアシル基を置換基として有する場合ポリカルボニル化合物が3以上のアシル基を有する場合、基R6が1-アルケニル基である場合ビニルエーテル系化合物がジビニルエーテル系化合物である場合、基R6が重合性を有する置換基である場合などにおいて、本発明の多量体化合物に導入することができる。なお、本発明の多量体化合物は、通常、後述のように、2つのポリカルボニル化合物詳細には一方のポリカルボニル化合物の1つのアシル基および他方のポリカルボニル化合物の1つのアシル基と1つのビニルエーテル系化合物との反応により環状アセタール構造が形成され、さらに、ポリカルボニル化合物の残存するアシル基が他のビニルエーテル系化合物と反応して環状アセタール構造を形成することを繰り返すことにより得られる。そのため、本発明の多量体化合物の末端基は、ポリカルボニル化合物原料由来の基すなわち、アシル基であってもよい。詳細には、本発明の多量体化合物の構造特に、原料として用いるポリカルボニル化合物が2つのアシル基を有する化合物である場合の構造は、例えば、下記式Aで表される構造であってもよい。式中、nは2以上の整数を示し、R1、R2a、R2b、R3、R4、R5、およびR6は前記と同じ。なお、必要に応じて、末端基であるアシル基基R2aCO-及び/又は基R2bCO-は、変性してもよい。また、反応において、少量のモノカルボニル化合物例えば、モノアルデヒドなどを用い、末端にアシル基を有しない多量体化合物を得てもよい。また、本発明の多量体化合物は、前記式1で表されるユニットを繰り返し単位として少なくとも含んでいる限り、他のユニット構成単位を含んでいてもよい。なお、多量体化合物は、式1で表されるユニットを繰り返し単位としてすなわち、分子中に2以上有していればよく、式1で表されるユニットに隣接する結合するユニットは、通常式1で表されるユニットであるが、他のユニットであってもよい。本発明の多量体化合物の分子量は、例えば、数平均分子量Mnで400以上例えば、450~100000の範囲から選択でき、500以上例えば、550~50000、好ましくは600以上例えば、650~30000、さらに好ましくは700以上例えば、750~10000程度であってもよく、通常500~7000例えば、600~5000、好ましくは700~3000程度であってもよい。また、本発明の多量体化合物の重量平均分子量Mwは、例えば、600以上例えば、650~100000の範囲から選択でき、700以上例えば、750~50000、好ましくは800以上例えば、850~30000、さらに好ましくは900以上例えば、950~15000程度であってもよく、通常700~10000例えば、750~7000、好ましくは800~5000、さらに好ましくは850~4000程度であってもよい。なお、本発明の多量体化合物の分子量分布Mw/Mnは、例えば、1~5、好ましくは1.1~3、さらに好ましくは1.2~2.5例えば、1.3~2.2程度であってもよい。なお、上記分子量や分子量分布は、例えば、GPCゲルパーミエ―ションクロマトグラフィーを用いたポリスチレン換算での値などとして測定できる。本発明の多量体化合物は、二量体式1で表されるユニットを2つ有する化合物、三量体などのオリゴマーであってもよく、ポリマーであってもよい。本発明の多量体化合物において、式1で表されるユニットの平均数繰り返し単位の平均数、例えば、前記式Aにおいてはnに相当する数は、2以上例えば、2~5000の範囲から選択でき、例えば、2~3000例えば、2.2~1000、好ましくは2.5~800例えば、2.5~500、さらに好ましくは2.7~300例えば、3~200程度であってもよく、通常2~100例えば、2~50、好ましくは2.2~30、さらに好ましくは2.5~20、特に3~10程度であってもよい。本発明の多量体化合物は、常温例えば、15~25°Cにおいて、液体状粘性液体を含む、固体状のいずれであってもよいが、通常、固体状であってもよい。本発明の多量体化合物は、耐熱性に優れ、例えば、5重量減少温度5重量熱分解温度は、100°C以上例えば、120~400°C、好ましくは130°C以上例えば、140~350°C、さらに好ましくは150°C以上例えば、160~320°Cであってもよく、180°C以上例えば、190~400°C、好ましくは200°C以上とすることもできる。本発明の多量体化合物は、通常、接着性又は粘着性を有していてもよい。多量体化合物の接着性は、液体状の多量体化合物が有していてもよい例えば、常温において粘稠な多量体化合物により発現させてもよいが、特に、固体状の多量体化合物が、熱接着性ホットメルト接着性を有していてもよい。本発明の多量体化合物は、常温例えば、15~25°Cで固体状接着性のない固体状であるにもかかわらず、所定の温度において粘性又は粘稠状を示すホットメルト接着性である場合が多い。例えば、多量体化合物の接着温度[ホットメルト接着温度ホットメルト接着が可能な温度]は、70~180°C、好ましくは80~170°C、さらに好ましくは90~160°C、特に100~150°C程度であってもよく、通常80~150°C例えば、90~140°C程度であってもよい。なお、接着温度ホットメルト接着温度において、多量体化合物の粘度は、例えば、0.01~10000Pas、好ましくは0.1~10000Pas程度であってもよい。なお、粘度は、例えば、レオメーターなどにより測定可能である。本発明の化合物は、通常、汎用の溶媒に溶解可能である。そのため、コーティング用途としての利用においても好適である。このような溶媒としては、例えば、エステル系溶媒例えば、酢酸エチル、酢酸ブチル、プロピレングリコールモノメチルエーテルモノアセテートなどの酢酸エステル類、ケトン系溶媒例えば、アセトンなどの鎖状ケトン類;シクロヘキサノンなどの環状ケトン類、エーテル系溶媒例えば、プロピレングリコールモノメチルエーテル、ジエチレングリコールジメチルエーテルなどの鎖状エーテル;ジオキサン、テトラヒドロフランなどの環状エーテル類、芳香族系溶媒例えば、トルエン、キシレンなどの芳香族炭化水素類、ハロゲン系溶媒例えば、ジクロロメタン、クロロホルムなどのハロアルカン類、アルコール系溶媒例えば、メタノール、エタノール、イソプロパノール、ブタノールなどのアルカノール類、ニトリル系溶媒例えば、アセトニトリル、ベンゾニトリルなど、ニトロ系溶媒例えば、ニトロベンゼンなどなどが挙げられる。また、本発明の化合物は、酸により容易に分解するという特性を有する。[多量体化合物の製造方法]本発明の多量体化合物は、特に限定されないが、通常、下記式2で表される化合物[ポリカルボニル化合物少なくとも2つのカルボニル基を有する化合物]と、下記式3で表される化合物ビニルエーテル系化合物とを反応させることにより得ることができる。式中、R1、R2a、R2b、R3、R4、R5、およびR6は前記と同じ。なお、式3で表される化合物において、R3、R4、R5、OR6の置換位置幾何異性は、シス、トランスのいずれであってもよい。上記式2上記式2で表される化合物ポリカルボニル化合物は、少なくとも2個のアシル基基R2aCO-及び基R2bCO-を有する化合物であればよく、前記のように3個以上のアシル基を有する化合物であってもよい。なお、3個以上のアシル基を有する化合物は、上記式2において、基R1が置換基としてアシル基を有する場合に相当する。代表的な前記式2で表される化合物としては、例えば、脂肪族ポリアルデヒド[例えば、アルカンジアール例えば、グリオキサール、グルタルアルデヒド1,5-ペンタンジアールなどのC2-14アルカンジアール、好ましくはC2-12アルカンジアール、さらに好ましくはC2-8アルカンジアールなどの脂肪族ジアルデヒド]、芳香族ポリアルデヒド[例えば、ジホルミルアレーン例えば、フタルアルデヒド、イソフタルアルデヒド、テレフタルアルデヒドなどのジホルミルC6-14アレーン、好ましくはジホルミルC6-12アレーン、さらに好ましくはジホルミルC6-10アレーンなどの芳香族ジアルデヒド]などのポリアルデヒド化合物式2においてR2が水素原子である化合物、特に、ジアルデヒド化合物又はジホルミル化合物;これらのポリアルデヒド化合物に対応し、ホルミル基がアシル基ホルミル基以外のアシル基に置換した化合物例えば、ポリケトン化合物などが挙げられる。これらのうち、好ましい芳香族ポリアルデヒドには、非対称の芳香族ポリアルデヒド例えば、フタルアルデヒド、イソフタルアルデヒドなどのホルミル基がアレーン環に対して非対称位置に置換した化合物が含まれる。非対称の芳香族ポリアルデヒドを用いると、効率よく副反応を抑えることができるためか、効率よく多量体化合物を得ることができる。前記式2で表される化合物は、単独で又は2種以上組み合わせてもよい。前記式3で表される化合物は、ビニルエーテル系化合物1-アルケニルエーテル化合物であり、基R6は前記のように重合性基であってもよい。代表的な前記式3で表される化合物としては、例えば、アルキルビニルエーテル例えば、メチルビニルエーテル、エチルビニルエーテル、n-プロピルビニルエーテル、イソプロピルビニルエーテル、n-ブチルビニルエーテル、イソブチルビニルエーテル、t-ブチルビニルエーテル、sec-ブチルビニルエーテル、ヘキシルビニルエーテル、オクチルビニルエーテル、2-エチルヘキシルビニルエーテル、ドデシルビニルエーテル、オクタデシルビニルエーテルなどのC1-20アルキル-ビニルエーテル、好ましくはC1-10アルキル-ビニルエーテル、さらに好ましくはC1-6アルキル-ビニルエーテル、ハロアルキルビニルエーテル2-クロロエチルビニルエーテルなどのハロC1-20アルキル-ビニルエーテル、好ましくはハロC1-10アルキル-ビニルエーテル、さらに好ましくはハロC1-6アルキル-ビニルエーテル、ヒドロキシアルキルビニルエーテル例えば、2-ヒドロキシエチルビニルエーテル、4-ヒドロキシブチルビニルエーテルなどのヒドロキシC2-10アルキル-ビニルエーテル、さらに好ましくはヒドロキシC2-6アルキル-ビニルエーテル、ポリアルキレングリコールモノビニルエーテル例えば、ジエチレングリコールモノビニルエーテル、トリエチレングリコールビニルエーテルなどのポリC2-4アルキレングリコールモノビニルエーテル、ポリアルキレングリコールモノアルキルモノビニルエーテル例えば、ジエチレングリコールモノメチルモノビニルエーテルなどのポリC2-4アルキレングリコールモノC1-10アルキルモノビニルエーテル、シクロアルキルビニルエーテル例えば、シクロヘキシルビニルエーテルなどのC5-10シクロアルキル-ビニルエーテル、好ましくはC5-8シクロアルキル-ビニルエーテルなど、アラルキルビニルエーテル例えば、ベンジルビニルエーテル、フェネチルビニルエーテルなどのC6-10アリールC1-4アルキル-ビニルエーテル、アルキルイソプロペニルエーテル例えば、メチルイソプロペニルエーテルなどのC1-10アルキル-イソプロペニルエーテルなどのR6が非重合性置換基例えば、非重合性炭化水素基である化合物;アルケニルビニルエーテル例えば、ジビニルエーテル、1-プロペニルビニルエーテル、2-プロペニルビニルエーテル、1-ブテニルビニルエーテルなどのC2-10アルケニル-ビニルエーテル、メタアクリロイルオキシポリアルコキシアルキル-ビニルエーテル[例えば、2-2-メタアクリロイルオキシエトキシエチル-ビニルエーテルなどのメタアクリロイルオキシポリC2-6アルコキシC2-6アルキル-ビニルエーテル、好ましくはメタアクリロイルオキシモノ乃至ヘキサC2-4アルコキシC2-4アルキル-ビニルエーテル、さらに好ましくはメタアクリロイルオキシモノ乃至テトラC2-3アルコキシC2-3アルキル-ビニルエーテルなど]などのR6が重合性基又は重合性置換基、例えば、重合性炭化水素基である化合物;2-オキサシクロヘキセン例えば、2-オキサシクロペンテン、2-オキサシクロヘキセンなどの2-オキサC3-8シクロアルケン、好ましくは2-オキサC4-6シクロアルケンなどのR3又はR4とR6とが環を形成した化合物環状ビニルエーテル系化合物などが含まれる。特に、前記式3で表される化合物は、常温例えば、15~25°Cにおいて、固体状の化合物であってもよい。前記式3で表される化合物は、単独で又は2種以上組み合わせてもよい。特に、式3において、R6が非重合性置換基である化合物非重合性化合物、化合物3Aなどという場合がある。すなわち、下記式3Aで表される化合物と、R6が重合性置換基である化合物重合性化合物、化合物3Bなどということがある。すなわち、下記式3Bで表される化合物とを組み合わせることで、前記のように、非重合性ユニット1aと重合性ユニット1bとを有する多量体化合物を得ることができる。式中、R3、R4、R5、R6aおよびR6bは前記と同じ。このような多量体化合物を得る場合、化合物3Aと化合物3Bとの割合は、前記多量体化合物におけるユニットの割合と同様の範囲から選択でき、前者/後者モル比=99.9/0.1~10/90例えば、99.5/0.5~20/80、例えば、99/1~25/75例えば、98/2~30/70、好ましくは97/3~35/65例えば、95/5~40/60、さらに好ましくは93/7~45/55例えば、90/10~50/50、特に88/12~55/45例えば、85/15~60/40、好ましくは83/17~65/35、さらに好ましくは80/20~70/30程度であってもよく、通常99/1~40/60例えば、95/5~45/55程度であってもよい。環状アセタール構造は、2つのアシル基とビニル基1-アルケニル基との反応により形成される。そのため、反応において、式2で表される化合物と式3で表される化合物とは、通常、式2で表される化合物のアシル基2モルに対して、式3で表される化合物[又は式3で表される化合物のエーテル基に隣接するビニル基又は1-アルケニル基]が、例えば、0.5~2モル、好ましくは0.7~1.4モル、さらに好ましくは0.8~1.2モル、特にほぼ1モル例えば、0.9~1.1モル程度となる割合で使用してもよい。代表的には、前記式2で表される化合物ジアルデヒド化合物など2モルに対して、式3で表される化合物を、例えば、0.5~2モル、好ましくは0.7~1.4モル、さらに好ましくは0.8~1.2モル、特にほぼ1モル例えば、0.9~1.1モル程度となる割合で使用してもよい。反応は、通常、触媒の存在下で行ってもよい。触媒としては、環状アセタール構造の形成反応において作用する触媒であれば特に限定されないが、例えば、ルイス酸触媒を好適に使用できる。このようなルイス酸触媒は、HSABの原理における、硬い酸、軟らかい酸、これらの中間に属する酸のいずれであってもよいが、硬い酸硬い酸と硬い塩基との化合物又は錯体であるほど環状アセタール構造を形成し、多量体化しやすい場合がある。代表的な触媒ルイス酸触媒としては、アルミニウム系触媒[例えば、アルキルアルミニウムジハライド例えば、エチルアルミニウムジクロリドC2H5AlCl2など、アルミニウムトリハライド例えば、AlCl3などなどのハロゲン化アルミニウム]、スズ系触媒例えば、SnCl4などのハロゲン化スズなどが挙げられる。触媒は、単独で又は2種以上組み合わせてもよい。触媒の使用量は、前記式2で表される化合物および前記式3で表される化合物の総量100モルに対して、例えば、0.01~30モル例えば、0.05~20モル、好ましくは0.1~15モル例えば、0.5~10モル、さらに好ましくは0.7~10モル例えば、1~8モル程度であってもよい。なお、触媒は、一度に反応系に存在させても添加してもよく、段階的に添加することにより反応系に存在させてもよい。なお、反応は、必要に応じて、重合禁止剤熱重合禁止剤、ラジカル重合禁止剤の存在下で行ってもよい。特に、前記式3において、基R6が重合性基である化合物を用いる場合などにおいては、重合禁止剤の存在下で反応を行うことにより、多量体化合物に効率よく重合性基を導入残存させることができる。具体的な重合禁止剤としては、ヒドロキノン系化合物例えば、ヒドロキノン、メチルヒドロキノン、2,5-ジ-t-ブチルヒドロキノン、2,5-ジ-t-アミルヒドロキノンなどなどの他、酸化防止剤や安定剤などとして知られる化合物[例えば、フェノール系化合物又はフェノール系酸化防止剤、例えば、ヒンダードフェノール系化合物、アミン系化合物又はアミン系酸化防止剤、例えば、芳香族アミン類、リン系化合物又はリン系酸化防止剤、例えば、ホスファイト化合物、ホスフィン化合物など、イオウ系化合物又はイオウ系酸化防止剤、キノリン系化合物又はキノリン系酸化防止剤、ヒンダードアミン系化合物など]などが挙げられる。重合禁止剤は、単独で又は2種以上組み合わせてもよい。重合禁止剤の存在下で反応させる場合、重合禁止剤の割合は、前記式2で表される化合物および前記式3で表される化合物の総量に対して、重量基準で、例えば、1~10000ppm、好ましくは10~5000ppm、さらに好ましくは100~3000ppm程度であってもよく、通常10~1000ppm程度であってもよい。反応は、溶媒中溶媒の存在下で行ってもよい。溶媒としては、特に限定されず、例えば、エーテル系溶媒例えば、プロピレングリコールモノメチルエーテル、ジエチレングリコールジメチルエーテルなどの鎖状エーテル;ジオキサン、テトラヒドロフランなどの環状エーテル類、芳香族系溶媒例えば、トルエン、キシレンなどの芳香族炭化水素類、ハロゲン系溶媒例えば、ジクロロメタン、クロロホルムなどのハロアルカン類などなどが挙げられる。溶媒は単独で又は2種以上組み合わせてもよい。特に、エーテル系溶媒例えば、ジオキサン、テトラヒドロフランなどは、ルイス塩基として作用するためか、前記ルイス酸触媒の触媒活性を向上できる場合がある。溶媒中で反応させる場合、溶媒中反応液、反応混合液における前記式2で表される化合物および前記式3で表される化合物の割合濃度は、0.1~50重量、好ましくは0.5~30重量、さらに好ましくは1~20重量程度であってもよい。反応温度は、特に限定されないが、例えば、-70°C以上例えば、-70°C~80°C、好ましくは-50°C~70°C例えば、-40°C~60°C、好ましくは-30°C~50°C、さらに好ましくは-20°C~40°C例えば、-20~20°C程度であってもよく、通常-70°C~50°C程度であってもよい。本発明では、極端に低温条件下でなくても、環状アセタール構造多量体化合物を形成できる。反応は、不活性ガスヘリウム、窒素、アルゴンなどの雰囲気下又は流通下で行ってもよい。また、反応は、常圧下、加圧下、又は減圧下で行ってもよい。なお、反応は、水分プロトン源の非存在下で行うのが好ましいが、本発明では、極端に低い水分濃度下例えば、5ppm以下でなくても、多量体化合物を得ることができる。上記のようにして生成物として本発明の多量体化合物が得られる。生成物は、慣用の方法、例えば、濾過、濃縮、再沈殿、抽出、晶析再結晶などなどの分離手段分離方法により分離精製してもよい。以下に、実施例に基づいて本発明をより詳細に説明するが、本発明はこれらの実施例によって限定されるものではない。なお、GPCゲルパーミエーションクロマトグラフィー、NMR、粘度、および熱分解の分析は以下の機器および条件で測定した。GPC:東ソー製HLC-8220カラム、東ソー製TSKgelSuperHZM-M×3、ポリスチレン換算NMR:JEOL製ECA-500測定法:重クロロホルム希釈粘度:レオメーターPhysica製MCR301を用い、振り角γgamma=5を設定し、10Hzの振動を加えながら測定した。熱分解測定5重量減少温度:試料を100°Cで1時間真空乾燥したのち、セイコーインスツルメント社製、TGDTA6300を用いて、窒素雰囲気中、温度範囲25~550°Cおよび昇温速度10°C/分の条件下、示差熱熱重量同時測定TGDTA測定を行い、5重量の重量が減少する時の温度を測定した。実施例1窒素雰囲気にしたフラスコに、イソフタルアルデヒド4.1g31mmol、シクロヘキシルビニルエーテル3.9g31mmol、脱水テトラヒドロフランTHFを34mL添加し、-10°Cまで氷浴にて冷却した。攪拌しながら、さらに、エチルアルミニウムジクロライドを200mMの濃度で含むトルエン溶液を5ccすなわち、エチルアルミニウムジクロライド1mmolをシリンジで添加した。その後、-10~0°Cで攪拌しながら2時間経過した時点でエチルアルミニウムジクロライドを200mMの濃度で含むトルエン溶液5ccすなわち、エチルアルミニウムジクロライド1mmolをさらにシリンジで追加した。反応が5時間経過した時点でトリエチルアミンを0.8g8mmol添加し、その後、水を1g添加した。この液を分析すると、各転化率が、イソフタルアルデヒドが82、シクロヘキシルビニルエーテルは99であった。この反応液をジクロロメタン300mLで希釈し、水300mLを加えて水洗を行った。その後、30°C、5torrで濃縮した濃縮後の重さは8.7gであった。濃縮物を酢酸エチル20gで希釈し、n-ヘキサン200mL中に滴下し、再沈作業を行った。デカンテーションを行い、乾燥させると4.5gの固体が得られた。得られた固体の分子量をGPCで測定すると、数平均分子量Mnは860であり、重量平均分子量Mwは1200であった。また、得られた固体が下記式で表される構造ユニットを繰り返し単位として有するポリマー多量体であることをNMR測定により確認した。1H-NMRCDCl3:δppm=9.9~10.1m、7~8.1m、5.6~5.8,6.2~6.3m、4.3~5.5m、3.6~3.8m、2.2~2.5m、0.9~2.1m。得られたポリマーの5重量減少温度を測定したところ、230°Cであった。得られたポリマーを用い、以下のようにして接着性試験を行った。すなわち、得られたポリマーを酢酸エチルに溶解して50溶液を調製した。得られた樹脂溶液をシリコン基盤にスピンコート1000rpmにより厚み3μmで塗布して100°Cで1時間真空乾燥させて塗膜接着剤層を形成し、さらに、接着剤層と石英ガラスとを100°Cで加圧しながら張り合わせた。なお、100°Cでの加熱により接着剤層は粘着となり、ホットメルト接着性を示した。また、塗膜接着部のサイズは5cm220mm×25mmとした。なお、得られたポリマーの100°Cにおける粘度は、0.1Pasであった。接着剤層の接着強度を、室温にて、石英ガラスおよびシリコンを接着面塗膜面に対して平行に引っ張り、剥がれる時の最小の単位面積当たりの強度引張強度として測定したところ、35N/cm2であった。実施例2窒素雰囲気にしたフラスコに、イソフタルアルデヒド12.4g92mmol、シクロヘキシルビニルエーテル8.2g65mmol、ラジカル重合禁止剤CIBA製:Irganox1010を約500ppmの割合で含むジエチレングリコールモノビニルモノアクリレート5.2g28mmol、脱水THFを100mL添加し、-10°Cまで氷浴にて冷却した。攪拌しながら、さらに、エチルアルミニウムジクロライドを200mMの濃度で含むトルエン溶液15ccすなわち、エチルアルミニウムジクロライド3mmolをシリンジで添加した。その後、-10~0°Cで攪拌しながら1時間経過時および2時間経過時に、それぞれ、エチルアルミニウムジクロライドを200mMの濃度で含むトルエン溶液各15cc3mmolをシリンジで追加した。反応が4時間経過した時点でトリエチルアミンを2.4g24mmol添加し、その後、水を5g添加した。この液を分析すると、各転化率が、イソフタルアルデヒドが92、シクロヘキシルビニルエーテルは99、ジエチレングリコールモノビニルアクリレートは78であった。この反応液をジクロロメタン1Lで希釈し、水500mLを加え水洗を行った。その後、30°C、5torrで濃縮した濃縮後の重さは28gであった。濃縮物を酢酸エチル50gで希釈し、n-ヘキサン1L中に滴下し、再沈作業を行った。デカンテーションを行い、乾燥させると15gの固体が得られた。得られた固体の分子量をGPCで測定すると、Mnは1060であり、Mwは2100であった。また、得られた固体が下記式で表される2つの構造ユニットを繰り返し単位として有するポリマー多量体であることをNMR測定により確認した。1H-NMRCDCl3:δppm=9.9~10.1m、7~8.1m、6.3~6.5m、5.6~5.9,6.2~6.3m、6.0~6.2m、4.3~5.5m、3.6~4.1m、2.2~2.5m、0.9~2.1m。得られたポリマーの5重量減少温度を測定したところ、186°Cであった。得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、3500Pasであり、引張強度は49N/cm2であった。実施例3窒素雰囲気にしたフラスコに、イソフタルアルデヒド4.1g31mmol、イソブチルビニルエーテル1.5g15mmol、ラジカル重合禁止剤CIBA製:Irganox1010を約500ppmの割合で含むジエチレングリコールモノビニルモノアクリレート2.9g15mmol、脱水THFを34mL添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液各5cc1mmolをシリンジで追加した。反応が5時間経過した時点でトリエチルアミンを0.8g8mmol添加し、その後、水を5g添加した。この液を分析すると、各転化率が、イソフタルアルデヒドが87、イソブチルビニルエーテルは80、ジエチレングリコールモノビニルアクリレートは83であった。この反応液をジクロロメタン300mLで希釈し、水300mLを加え水洗を行った。その後、30°C、5torrで濃縮した濃縮後の重さは8.6gであった。濃縮物を酢酸エチル20gで希釈し、n-ヘキサン200mL中に滴下し、再沈作業を行った。デカンテーションを行い、乾燥させると5.8gの固体が得られた。得られた固体の分子量をGPCで測定すると、Mnは1100であり、Mwは1880であった。また、得られた固体が下記式で表される2つの構造ユニットを繰り返し単位として有するポリマー多量体であることをNMR測定により確認した。1H-NMRCDCl3:δppm=9.9~10.1m、7~8.1m、5.6~5.8,6.2~6.3m、4.3~5.5m、3.6~3.8m、3.2~3.4m、2.1~2.5m、0.8~2.1m。得られたポリマーの5重量減少温度を測定したところ、196°Cであった。得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、5000Pasであり、引張強度は2.6N/cm2であった。実施例4窒素雰囲気にしたフラスコに、イソフタルアルデヒド4.1g31mmol、n-ブチルビニルエーテル1.5g15mmol、ラジカル重合禁止剤CIBA製:Irganox1010を約500ppmの割合で含むジエチレングリコールモノビニルモノアクリレート2.9g15mmol、脱水THFを34mL添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液各5cc1mmolをシリンジで追加した。反応が5時間経過した時点でトリエチルアミンを0.8g8mmol添加し、その後、水を5g添加した。この液を分析すると、各転化率が、イソフタルアルデヒドが80、n-ブチルビニルエーテルは70、ジエチレングリコールモノビニルアクリレートは65であった。この反応液をジクロロメタン300mLで希釈し、水300mLを加え水洗を行った。その後、30°C、5torrで濃縮した濃縮後の重さは5.7gであった。濃縮物を酢酸エチル20gで希釈し、n-ヘキサン200mL中に滴下し、再沈作業を行った。デカンテーションを行い、乾燥させると5.8gの固体が得られた。得られた固体の分子量をGPCで測定すると、Mnは800であり、Mwは1100であった。また、得られた固体が下記式で表される2つの構造ユニットを繰り返し単位として有するポリマー多量体であることをNMR測定により確認した。1H-NMRCDCl3:δppm=9.9~10.1m、7~8.1m、5.6~5.8,6.2~6.3m、4.3~5.5m、3.3~3.8m、2.2~2.5m、0.7~2.1m。得られたポリマーの5重量減少温度を測定したところ、208°Cであった。得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、4800Pasであり、引張強度は2.0N/cm2であった。実施例5窒素雰囲気にしたフラスコに、イソフタルアルデヒド12.4g92mmol、シクロヘキシルビニルエーテル9.4g74mmol、ラジカル重合禁止剤CIBA製:Irganox1010を約500ppmの割合で含むジエチレングリコールモノビニルモノアクリレート3.5g18mmol、脱水THFを100mL添加し、-10°Cまで氷浴にて冷却した。攪拌しながら、さらに、エチルアルミニウムジクロライドを200mMの濃度で含むトルエン溶液15ccすなわち、エチルアルミニウムジクロライド3mmolをシリンジで添加した。その後、-10~0°Cで攪拌しながら1時間経過時および2時間経過時に、それぞれ、エチルアルミニウムジクロライドを200mMの濃度で含むトルエン溶液各15cc3mmolをシリンジで追加した。反応が4時間経過した時点でトリエチルアミンを2.4g24mmol添加し、その後、水を5g添加した。この液を分析すると、各転化率が、イソフタルアルデヒドが92、シクロヘキシルビニルエーテルは99、ジエチレングリコールモノビニルアクリレートは80であった。この反応液をジクロロメタン1Lで希釈し、水500mLを加え水洗を行った。その後、30°C、5torrで濃縮した濃縮後の重さは28gであった。濃縮物を酢酸エチル50gで希釈し、n-ヘキサン1L中に滴下し、再沈作業を行った。デカンテーションを行い、乾燥させると15gの固体が得られた。得られた固体の分子量をGPCで測定すると、Mnは1000であり、Mwは1500であった。また、得られた固体が下記式で表される2つの構造ユニットを繰り返し単位として有するポリマー多量体であることをNMR測定により確認した。1H-NMRCDCl3:δppm=9.9~10.1m、7~8.1m、6.3~6.5m、5.6~5.9,6.2~6.3m、6.0~6.2m、4.3~5.5m、3.6~4.1m、2.2~2.5m、0.9~2.1m。得られたポリマーの5重量減少温度を測定したところ、170°Cであった。得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、2Pasであり、引張強度は28N/cm2であった。実施例6窒素雰囲気にしたフラスコに、イソフタルアルデヒド12.4g92mmol、シクロヘキシルビニルエーテル5.8g46mmol、ラジカル重合禁止剤CIBA製:Irganox1010を約500ppmの割合で含むジエチレングリコールモノビニルモノアクリレート8.6g46mmol、脱水THFを100mL添加し、-10°Cまで氷浴にて冷却した。攪拌しながら、さらに、エチルアルミニウムジクロライドを200mMの濃度で含むトルエン溶液15ccすなわち、エチルアルミニウムジクロライド3mmolをシリンジで添加した。その後、-10~0°Cで攪拌しながら1時間経過時および2時間経過時に、それぞれ、エチルアルミニウムジクロライドを200mMの濃度で含むトルエン溶液各15cc3mmolをシリンジで追加した。反応が4時間経過した時点でトリエチルアミンを2.4g24mmol添加し、その後、水を5g添加した。この液を分析すると、各転化率が、イソフタルアルデヒドが85、シクロヘキシルビニルエーテルは97、ジエチレングリコールモノビニルアクリレートは85であった。この反応液をジクロロメタン1Lで希釈し、水500mLを加え水洗を行った。その後、30°C、5torrで濃縮した濃縮後の重さは28gであった。濃縮物を酢酸エチル50gで希釈し、n-ヘキサン1L中に滴下し、再沈作業を行った。デカンテーションを行い、乾燥させると15gの固体が得られた。得られた固体の分子量をGPCで測定すると、Mnは800であり、Mwは1100であった。また、得られた固体が下記式で表される2つの構造ユニットを繰り返し単位として有するポリマー多量体であることをNMR測定により確認した。1H-NMRCDCl3:δppm=9.9~10.1m、7~8.1m、6.3~6.5m、5.6~5.9,6.2~6.3m、6.0~6.2m、4.3~5.5m、3.6~4.1m、2.2~2.5m、0.9~2.1m。得られたポリマーの5重量減少温度を測定したところ、206°Cであった。得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、5000Pasであり、引張強度は28N/cm2であった。実施例7窒素雰囲気にしたフラスコに、イソフタルアルデヒド4.1g31mmol、エチルビニルエーテル2.2g31mmol、脱水THFを34mL添加し、-10°Cまで氷浴にて冷却した。攪拌しながら、さらに、エチルアルミニウムジクロライドを200mMの濃度で含むトルエン溶液を5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液5ccすなわち、エチルアルミニウムジクロライド1mmolをさらにシリンジで追加した。反応が4時間経過した時点でトリエチルアミンを0.8g8mmol添加し、その後、水を4g添加した。この液を分析すると、各転化率が、イソフタルアルデヒドが93、エチルビニルエーテルは83であった。この反応液を、10Torrの減圧下で濃縮した後、酢酸エチル30mLで希釈し、水150mLを加えて水洗を行った。その後、有機層を30°C、5torrで濃縮した濃縮後の重さは6.0gであった。濃縮物を酢酸エチル15gで希釈し、n-ヘキサン70mL中に滴下し、再沈作業を行った。デカンテーションを行い、乾燥させると5.3gの固体が得られた。得られた固体の分子量をGPCで測定すると、数平均分子量Mnは1200であり、重量平均分子量Mwは1700であった。また、得られた固体が下記式で表される構造ユニットを繰り返し単位として有するポリマー多量体であることをNMR測定により確認した。1H-NMRCDCl3:δppm=9.9~10.1m、7~8.1m、6.2~6.4m、5.7~5.9m、3.0~5.5m、1.6~2.7m、0.7~1.4m。得られたポリマーの5重量減少温度を測定したところ、257°Cであった。また、得られたポリマーを用い、実施例1と同様にして接着性試験を行った。得られたポリマーの100°Cにおける粘度は、1Pasであり、引張強度は28N/cm2であった。実施例8窒素雰囲気にしたフラスコに、イソフタルアルデヒド4.1g31mmol、エチルビニルエーテル1.8g25mmol、ラジカル重合禁止剤CIBA製:Irganox1010を約500ppmの割合で含むジエチレングリコールモノビニルモノアクリレート1.1g6mmol、脱水THF34mLを添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液各5cc1mmolをシリンジで追加した。反応が4時間経過した時点でトリエチルアミンを0.8g8mmol添加し、その後、水を4g添加した。この液を分析すると、各転化率が、イソフタルアルデヒドが90、エチルビニルエーテルは83、ジエチレングリコールモノビニルモノアクリレートは78であった。この反応液を、10Torrの減圧下で濃縮した後、酢酸エチル30mLで希釈し、水150mLを加えて水洗を行った。その後、有機層を30°C、5torrで濃縮した濃縮後の重さは5.7gであった。濃縮物を酢酸エチル15gで希釈し、n-ヘキサン70mL中に滴下し、再沈作業を行った。デカンテーションを行い、乾燥させると4.8gの固体が得られた。得られた固体の分子量をGPCで測定すると、数平均分子量Mnは1300であり、重量平均分子量Mwは1800であった。また、得られた固体が下記式で表される2つの構造ユニットを繰り返し単位として有するポリマー多量体であることをNMR測定により確認した。1H-NMRCDCl3:δppm=9.9~10.1m、7.1~8.2m、6.1~6.5m、5.7~5.9m、2.8~5.5m、0.7~2.7m。得られたポリマーの5重量減少温度を測定したところ、250°Cであった。また、得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、3Pasであり、引張強度は28N/cm2であった。実施例9窒素雰囲気にしたフラスコに、イソフタルアルデヒド4.1g31mmol、ラジカル重合禁止剤CIBA製:Irganox1010を約500ppmの割合で含むジエチレングリコールモノビニルモノアクリレート5.7g31mmol、脱水THF34mLを添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液各5cc1mmolをシリンジで追加した。反応が4時間経過した時点でトリエチルアミンを0.8g8mmol添加し、その後、水を4g添加した。この液を分析すると、各転化率が、イソフタルアルデヒドが88、ジエチレングリコールモノビニルモノアクリレートは89であった。この反応液を、10Torrの減圧下で濃縮した後、酢酸エチル30mLで希釈し、水150mLを加えて水洗を行った。その後、有機層を30°C、5torrで濃縮した濃縮後の重さは7.8gであった。濃縮物を酢酸エチル15gで希釈し、n-ヘキサン70mL中に滴下し、再沈作業を行った。デカンテーションを行い、乾燥させると6.1gの固体が得られた。得られた固体の分子量をGPCで測定すると、数平均分子量Mnは3100であり、重量平均分子量Mwは4500であった。また、得られた固体が下記式で表される構造ユニットを繰り返し単位として有するポリマー多量体であることをNMR測定により確認した。1H-NMRCDCl3:δppm=9.9~10.1m、7~8.1m、6.1~6.5m、5.7~5.9m、3.4~5.6m、1.3~2.7m。得られたポリマーの5重量減少温度を測定したところ、291°Cであった。また、得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、10000Pasであり、引張強度は35N/cm2であった。実施例10窒素雰囲気にしたフラスコに、イソフタルアルデヒド4.1g31mmol、ジエチレングリコールモノメチルモノビニルエーテル3.6g25mmol、ラジカル重合禁止剤CIBA製:Irganox1010を約500ppmの割合で含むジエチレングリコールモノビニルモノアクリレート1.1g6mmol、脱水THF34mLを添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液各5cc1mmolをシリンジで追加した。反応が4時間経過した時点でトリエチルアミンを0.8g8mmol添加し、その後、水を4g添加した。この液を分析すると、各転化率が、イソフタルアルデヒドが86、ジエチレングリコールモノメチルモノビニルエーテルは87、ジエチレングリコールモノビニルモノアクリレートは80であった。この反応液を、10Torrの減圧下で濃縮した後、酢酸エチル30mLで希釈し、水150mLを加えて水洗を行った。その後、有機層を30°C、5torrで濃縮した濃縮後の重さは7.11gであった。濃縮物を酢酸エチル15gで希釈し、n-ヘキサン70mL中に滴下し、再沈作業を行った。デカンテーションを行い、乾燥させると6.60gの固体が得られた。得られた固体の分子量をGPCで測定すると、数平均分子量Mnは1200であり、重量平均分子量Mwは1970であった。また、得られた固体が下記式で表される2つの構造ユニットを繰り返し単位として有するポリマー多量体であることをNMR測定により確認した。1H-NMRCDCl3:δppm=9.9~10.1m、7.2~8.6m、6.3~6.5m、6~6.2m、5.7~5.8m、3.2~5.5m、1.1~2.7m。得られたポリマーの5重量減少温度を測定したところ、185°Cであった。また、得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、14.3Pasであり、引張強度は12.70N/cm2であった。実施例11窒素雰囲気にしたフラスコに、グルタルアルデヒド3.1g31mmolを含むトルエン溶液138g、シクロヘキシルビニルエーテル3.1g25mmol、ラジカル重合禁止剤CIBA製:Irganox1010を約500ppmの割合で含むジエチレングリコールモノビニルモノアクリレート1.1g6mmolを添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら1時間経過時および2時間経過時に、それぞれ、エチルアルミニウムジクロライドを200mMの濃度で含むトルエン溶液各5cc1mmolをシリンジで追加した。反応が4時間経過した時点でトリエチルアミンを0.8g8mmol添加し、その後、水を4g添加した。この液を分析すると、各転化率が、イソフタルアルデヒドが90、シクロヘキシルビニルエーテルは86、ジエチレングリコールモノビニルモノアクリレートは80であった。この反応液を、10Torrの減圧下で濃縮した後、酢酸エチル30mLで希釈し、水150mLを加えて水洗を行った。その後、有機層を30°C、5torrで濃縮した濃縮後の重さは6gであった。濃縮物を酢酸エチル15gで希釈し、n-ヘキサン70mL中に滴下し、再沈作業を行った。デカンテーションを行い、乾燥させると4.8gの固体が得られた。得られた固体の分子量をGPCで測定すると、数平均分子量Mnは1400であり、重量平均分子量Mwは1800であった。また、得られた固体が下記式で表される2つの構造ユニットを繰り返し単位として有するポリマー多量体であることをNMR測定により確認した。1H-NMRCDCl3:δppm=9.7~9.8m、6.4~6.5m、6.1~6.3m、4.4~5.5m、3.2~4.3m、0.8~2.7m。得られたポリマーの5重量減少温度を測定したところ、170°Cであった。また、得られたポリマーを用い、実施例1と同様にして接着性試験を行った。樹脂溶液には、さらに、アクリル基による重合架橋反応を進行させるため、ポリマー100重量部に対して、ラジカル重合開始剤過酸化ベンゾイル3重量部およびラジカル重合禁止剤CIBA製:Irganox10100.05重量部を添加したものを用いた。なお、架橋反応は、100°Cでの加熱により進行した。また、得られたポリマーの100°Cにおける粘度は、1Pasであり、引張強度は30N/cm2であった。比較例1窒素雰囲気にしたフラスコに、ベンズアルデヒド3.3g31mmol、イソブチルビニルエーテル3.1g31mmol、脱水トルエンを34mL添加し、-10°Cまで氷浴にて冷却した。攪拌しながら、さらに、エチルアルミニウムジクロライドを200mMの濃度で含むトルエン溶液5ccすなわち、エチルアルミニウムジクロライド1mmolをシリンジで添加した。その後、-10~0°Cで攪拌しながら4時間経過した時点でトリエチルアミンを0.3g4mmol添加し、その後、水を1g添加した。この液を分析すると、各転化率が、ベンズアルデヒドが75、イソブチルビニルエーテルは50であった。この反応液をジクロロメタン300mLで希釈し、水300mLを加え水洗を行った。その後、30°C、5torrで濃縮した。濃縮後の重さは4gであった。濃縮物をシリカゲルでヘキサンと酢酸エチルを用い単離した。濃縮すると2gの液状の生成物が得られた。得られた生成物の分子量をGPCで測定すると、Mnは150であり、Mwは300であり、多量体を形成していない化合物であることを確認した。得られた生成物を用い、実施例1と同様にして接着性試験を行ったが、引張強度は測定限界値以下であった。"